(57)【要約】本発明は、アノードとカソードとの間に配置された少なくとも１つの発光層を備える有機電界発光デバイスであって、発光層がホスト及びリン光ドーパントを含み、ホストが複数のホスト化合物を含み、複数のホスト化合物の少なくとも第１のホスト化合物が、ナフチル−フェニル及びアリールで置換されたアミン−カルバゾール構造を有し（式１）、第２のホスト化合物が、窒素含有ヘテロアリールを含むジ−Ｃ−ベンゾカルバゾール構造を有する（式２）、有機電界発光デバイスに関する。本開示の複数のホスト化合物を使用することで、有機電界発光デバイスは、単独のホスト化合物を使用する従来の有機電界発光デバイスと比較して、高輝度での高効率を維持しながら長寿命を有し得る。【化1】2018521506.tif 000033
2018521506.tif 000002
【特許請求の範囲】
【請求項１】
アノードとカソードとの間に配置された少なくとも１つの発光層を備える有機電界発光デバイスであって、前記発光層が、ホスト及びリン光ドーパントを含み、前記ホストが、複数のホスト化合物を含み、前記複数のホスト化合物の少なくとも第１のホスト化合物が、以下の式１によって表され、
【化１】
2018521506.tif 000023
式中、
Ｌ１が、置換もしくは非置換（Ｃ６−Ｃ３０）アリーレンを表し、
Ａｒが、置換もしくは非置換（Ｃ６−Ｃ６０）アリールを表し、
Ｒ１〜Ｒ１０が、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換（３〜３０員）ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表すか、あるいは、隣接する置換基（複数可）に連結されて、置換もしくは非置換の単環式もしくは多環式の（Ｃ３−Ｃ３０）脂環式もしくは芳香族環を形成してもよく、その炭素原子（複数可）が、窒素、酸素、及び硫黄から選択される少なくとも１個のヘテロ原子で置き換えられてもよく、
隣接する置換基（複数可）に連結することによって形成される前記（ヘテロ）芳香族環が、ベンゼン、シクロペンタジエン、インドール、インデン、ベンゾフラン、及びベンゾチオフェンからなる群から選択され、（Ｃ１−Ｃ１０）アルキルまたは（Ｃ６−Ｃ１５）アリールで置換されてもよく、
前記ヘテロアリールが、Ｂ、Ｎ、Ｏ、Ｓ、Ｓｉ、及びＰから選択される少なくとも１個のヘテロ原子を含み、
ａが、１〜４の整数を表し、ｂが、１〜７の整数を表し、ａ及びｂが各々独立して２以上の整数を表す場合、Ｒ９及びＲ１０の各々が、同じであっても異なってもよく、
前記複数のホスト化合物の少なくとも第２のホスト化合物が、以下の式２によって表され、
【化２】
2018521506.tif 000024
式中、
Ｌ２が、単結合、置換もしくは非置換窒素含有（５〜１８員）ヘテロアリーレン、または置換もしくは非置換（Ｃ６−Ｃ３０）アリーレンを表し、
Ｍａが、置換もしくは非置換窒素含有（５〜３０員）ヘテロアリールを表し、
Ｒ１１及びＲ１２が、各々独立して、水素、重水素、ハロゲン、シアノ、カルボキシル、ニトロ、ヒドロキシル、置換もしくは非置換（Ｃ１−Ｃ３０）アルキル、置換もしくは非置換（Ｃ３−Ｃ３０）シクロアルキル、置換もしくは非置換（Ｃ３−Ｃ３０）シクロアルケニル、置換もしくは非置換（３〜７員）ヘテロシクロアルキル、置換もしくは非置換（Ｃ６−Ｃ３０）アリール、置換もしくは非置換（３〜３０員）ヘテロアリール、−ＮＲ１３Ｒ１４、または−ＳｉＲ１５Ｒ１６Ｒ１７を表し、
Ｒ１３〜Ｒ１７が、各々独立して、置換もしくは非置換（Ｃ６−Ｃ３０）アリール、または置換もしくは非置換（３〜３０員）ヘテロアリールを表し、
前記ヘテロアリール（アリーレン）及び前記ヘテロシクロアルキルが、Ｂ、Ｎ、Ｏ、Ｓ、Ｓｉ、及びＰから選択される少なくとも１個のヘテロ原子を含み、かつ
ｃ及びｄが、１〜６の整数を表し、ｃ及びｄが各々独立して２以上の整数を表す場合、Ｒ１１及びＲ１２の各々が、同じであっても異なってもよい、有機電界発光デバイス。
【請求項２】
式１のＡｒが、置換もしくは非置換（Ｃ６−Ｃ２０）アリールを表す、請求項１に記載の有機電界発光デバイス。
【請求項３】
式２のＭａが、置換もしくは非置換窒素含有（５〜２０員）ヘテロアリールを表す、請求項１に記載の有機電界発光デバイス。
【請求項４】
式２のＭａが、置換もしくは非置換トリアジニル、置換もしくは非置換ピリミジニル、置換もしくは非置換ピリジル、置換もしくは非置換キナゾリニル、置換もしくは非置換キノキサリニル、置換もしくは非置換ジベンゾキノキサリニル、または置換もしくは非置換キノリルを表す、請求項１に記載の有機電界発光デバイス。
【請求項５】
式１及び２の前記置換アルキル、前記置換アルケニル、前記置換アルキニル、前記置換シクロアルキル、前記置換シクロアルケニル、前記置換ヘテロシクロアルキル、前記置換アリール（アリーレン）、前記置換ヘテロアリール（アリーレン）、前記置換トリアルキルシリル、前記置換トリアリールシリル、前記置換ジアルキルアリールシリル、前記置換モノもしくはジアリールアミノ、及び前記置換の単環式もしくは多環式の脂環式もしくは芳香族環の前記置換基が、各々独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、（３〜７員）ヘテロシクロアルキル、（Ｃ６−Ｃ３０）アリールオキシ、（Ｃ６−Ｃ３０）アリールチオ、非置換もしくは（Ｃ６−Ｃ３０）アリールで置換された（３〜３０員）ヘテロアリール、非置換もしくは（３〜３０員）ヘテロアリールで置換された（Ｃ６−Ｃ３０）アリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノもしくはジ（Ｃ１−Ｃ３０）アルキルアミノ、モノもしくはジ（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ６−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、及び（Ｃ１−Ｃ３０）アルキル（Ｃ６−Ｃ３０）アリールからなる群から選択される少なくとも１つである、請求項１に記載の有機電界発光デバイス。
【請求項６】
式１で表される前記化合物が、以下からなる群から選択される、請求項１に記載の有機電界発光デバイス。
【化３−１】
2018521506.tif 000025
【化３−２】
2018521506.tif 000026
【化３−３】
2018521506.tif 000027
【化３−４】
2018521506.tif 000028
【請求項７】
式２で表される前記化合物が、以下からなる群から選択される、請求項１に記載の有機電界発光デバイス。
【化４−１】
2018521506.tif 000029
【化４−２】
2018521506.tif 000030
【化４−３】
2018521506.tif 000031
【化４−４】
2018521506.tif 000032
【発明の詳細な説明】
【技術分野】
【０００１】
本開示は、複数のホスト材料及びそれを含む有機電界発光デバイスに関する。
【背景技術】
【０００２】
電界発光（ＥＬ）デバイスは、より広い視角、より高いコントラスト比、及びより速い応答時間を提供するという点で利点を有する、自己発光デバイスである。有機ＥＬデバイスは、最初に、発光層を形成するための材料として芳香族ジアミン小分子及びアルミニウム錯体を使用することにより、Ｅａｓｔｍａｎ  Ｋｏｄａｋによって開発された［Ａｐｐｌ．Ｐｈｙｓ．Ｌｅｔｔ．５１，９１３，１９８７］。
【０００３】
有機電界発光デバイス（ＯＬＥＤ）では、電気が、電気エネルギーを光に変換する有機発光材料に印加される。一般に、ＯＬＥＤは、アノード、カソード、及び２つの電極の間に配置された有機層を備えた構造を有する。ＯＬＥＤの有機層は、正孔注入層、正孔輸送層、電子阻止層、（ホスト及びドーパント材料を含む）発光層、電子緩衝層、正孔阻止層、電子輸送層、電子注入層等から構成されてもよい。有機層を調製するための材料は、正孔注入材料、正孔輸送材料、電子阻止材料、発光材料、電子緩衝材料、正孔阻止材料、電子輸送材料、電子注入材料等として、その機能に従って分類することができる。正孔及び電子は、それぞれ、電気をＯＬＥＤに印加することによって、アノード及びカソードから発光層に注入され、高いエネルギーを有する励起子が正孔及び電子の再結合によって形成され、このエネルギーによって、有機発光化合物を励起状態にし、発光化合物の励起状態が基底状態に戻り、それによりエネルギーが光に変換され、発光をもたらす。
【０００４】
ＯＬＥＤにおける発光効率を決定する最も重要な要因は、発光材料である。発光材料は、高量子効率、高電子移動度、及び高正孔移動度を有する必要がある。さらに、発光材料によって形成された発光層は、均一で安定している必要がある。発光によって視覚化された色に従って、発光材料は、青色、緑色、または赤色発光材料に分類することができ、さらに、黄色または橙色発光材料をその中の含むことができる。さらに、発光材料は、その機能に従って、ホスト材料及びドーパント材料として分類することができる。近年、高い効率及び長い寿命を提供するＯＬＥＤの開発は、急を要する。具体的には、中型または大型ＯＬＥＤパネルのＥＬ要件を考慮して、従来のものよりも優れた性能を示す材料が、至急開発されなければならない。開発を達成するために、固体の状態で溶媒及びエネルギー担体としての役割を果たすホスト材料は、真空下で蒸着するために、高純度及び適切な分子量を有しなければならない。加えて、ホスト材料は、熱安定性、長寿命を有するための高電気化学的安定性、非晶質薄膜調製の容易さ、及び隣接する層の材料への良好な接着を確実にするために、高いガラス転移温度及び高い熱分解温度を有しなければならない。さらに、ホスト材料は、隣接する層へ移動してはならない。
【０００５】
発光材料は、色純度、発光効率、及び安定性を向上させるために、ホストをドーパントと組み合わせることによって調製することができる。一般に、良好なＥＬ性能を示すデバイスは、ドーパントをホストにドーピングすることによって調製される発光層を備える。ホスト材料は、ホスト／ドーパントシステムを使用するとき、ＥＬデバイスの効率及び寿命に大きく影響を及ぼし、したがって、その選択は重要である。
【０００６】
一方、韓国特許第１０−１４０５７２５号は、アリール基またはヘテロアリール基で置換されたアミン誘導体を発光層のホストとして含む有機発光デバイスを開示し、アミン誘導体以外にホストとして任意に使用することができるいくつかのホストをさらに開示する。しかしながら、上記の公報は、単独のホスト化合物を使用することと比較して、特定の構造を有するホストを組み合わせることによって発光効率を向上させることを示唆していない。
【０００７】
この点で、本発明者らは、ナフチル−フェニル及びアリールで置換されたアミン−カルバゾール誘導体、ならびにジ−Ｃ−ベンゾカルバゾール誘導体をホストとして含む複数のホスト材料を使用することで効率の向上が達成され得ることを発見した。
【発明の概要】
【発明が解決しようとする課題】
【０００８】
本開示の目的は、高い発光効率及び長寿命を有する有機電界発光デバイスを提供することである。
【課題を解決するための手段】
【０００９】
本発明者らは、上記の目的が、アノードとカソードとの間に配置された少なくとも１つの発光層を備える有機電界発光デバイスによって達成することができることを発見し、発光層は、ホスト及びリン光ドーパントを含み、ホストは、複数のホスト化合物を含み、複数のホスト化合物の少なくとも第１のホスト化合物は、以下の式１によって表され、
【００１０】
【化１】
2018521506.tif 000003
【００１１】
式中、
Ｌ１は、置換もしくは非置換（Ｃ６−Ｃ３０）アリーレンを表し、
Ａｒは、置換もしくは非置換（Ｃ６−Ｃ６０）アリールを表し、
Ｒ１〜Ｒ１０は、各々独立して、水素、重水素、ハロゲン、シアノ、置換もしくは非置換（Ｃ１−Ｃ３０）アルキル、置換もしくは非置換（Ｃ２−Ｃ３０）アルケニル、置換もしくは非置換（Ｃ２−Ｃ３０）アルキニル、置換もしくは非置換（Ｃ３−Ｃ３０）シクロアルキル、置換もしくは非置換（Ｃ６−Ｃ６０）アリール、置換もしくは非置換（３−３０員）ヘテロアリール、置換もしくは非置換トリ（Ｃ１−Ｃ３０）アルキルシリル、置換もしくは非置換トリ（Ｃ６−Ｃ３０）アリールシリル、置換もしくは非置換ジ（Ｃ１−Ｃ３０）アルキル（Ｃ６−Ｃ３０）アリールシリル、または置換もしくは非置換モノもしくはジ（Ｃ６−Ｃ３０）アリールアミノを表すか、あるいは、隣接する置換基（複数可）に連結されて、置換もしくは非置換の単環式もしくは多環式の（Ｃ３−Ｃ３０）脂環式もしくは芳香族環を形成してもよく、その炭素原子（複数可）は、窒素、酸素、及び硫黄から選択される少なくとも１個のヘテロ原子で置き換えられてもよく、
隣接する置換基（複数可）に連結することによって形成される（ヘテロ）芳香族環は、ベンゼン、シクロペンタジエン、インドール、インデン、ベンゾフラン、及びベンゾチオフェンからなる群から選択され、（Ｃ１−Ｃ１０）アルキルまたは（Ｃ６−Ｃ１５）アリールで置換されてもよく、
ヘテロアリールは、Ｂ、Ｎ、Ｏ、Ｓ、Ｓｉ、及びＰから選択される少なくとも１個のヘテロ原子を含み、
ａは、１〜４の整数を表し、ｂは、１〜７の整数を表し、ａ及びｂが各々独立して２以上の整数を表す場合、Ｒ９及びＲ１０の各々は、同じであっても異なってもよく、
複数のホスト化合物の少なくとも第２のホスト化合物は、以下の式２によって表され、
【００１２】
【化２】
2018521506.tif 000004
【００１３】
式中、
Ｌ２は、単結合、置換もしくは非置換窒素含有（５〜１８員）ヘテロアリーレン、または置換もしくは非置換（Ｃ６−Ｃ３０）アリーレンを表し、
Ｍａは、置換もしくは非置換窒素含有（５〜３０員）ヘテロアリールを表し、
Ｒ１１及びＲ１２は、各々独立して、水素、重水素、ハロゲン、シアノ、カルボキシル、ニトロ、ヒドロキシル、置換もしくは非置換（Ｃ１−Ｃ３０）アルキル、置換もしくは非置換（Ｃ３−Ｃ３０）シクロアルキル、置換もしくは非置換（Ｃ３−Ｃ３０）シクロアルケニル、置換もしくは非置換（３〜７員）ヘテロシクロアルキル、置換もしくは非置換（Ｃ６−Ｃ３０）アリール、置換もしくは非置換（３〜３０員）ヘテロアリール、−ＮＲ１３Ｒ１４、または−ＳｉＲ１５Ｒ１６Ｒ１７を表し、
Ｒ１３〜Ｒ１７は、各々独立して、置換もしくは非置換（Ｃ６−Ｃ３０）アリール、または置換もしくは非置換（３〜３０員）ヘテロアリールを表し、
ヘテロアリール（アリーレン）及びヘテロシクロアルキルは、Ｂ、Ｎ、Ｏ、Ｓ、Ｓｉ、及びＰから選択される少なくとも１個のヘテロ原子を含み、かつ
ｃ及びｄは、１〜６の整数を表し、ｃ及びｄが各々独立して２以上の整数を表す場合、Ｒ１１及びＲ１２の各々は、同じであっても異なってもよい。
【発明の効果】
【００１４】
本開示に従って、高効率及び長寿命を有する有機電界発光デバイスが提供される。さらに、本開示の有機電界発光デバイスは、表示デバイスまたは照明デバイスの製造に使用することができる。
【発明を実施するための形態】
【００１５】
以下、本発明を詳細に説明する。しかしながら、以下の記述は、本開示を説明するよう意図されており、本開示の範囲をいかようにも制限するようには意図されていない。
【００１６】
本発明者らは、従来のホスト材料を発光層に使用した場合と比較して、ナフチル−フェニル及びアリールで置換されたアミン−カルバゾール誘導体の第１のホスト、ならびにジ−Ｃ−ベンゾカルバゾール誘導体の第２のホストの組み合わせを使用した場合に、効率の向上が提供されることを発見した。
【００１７】
具体的には、第２のホスト単独では、輝度が高くなるにつれて効率の低下（以下、「ロールオフ」特性と称される）及び寿命特性の劣化を示す。しかしながら、第２のホストを、ナフチル−フェニル及びアリールで置換されたアミン−カルバゾール誘導体の第１のホストと組み合わせた場合、ロールオフ特性が向上し、寿命特性もまた大幅に向上する。
【００１８】
高輝度で高効率を維持する理由は、ますます高解像度を必要とする現在のディスプレイ産業を満たすことである。低画素化が要求される現状では、高解像度化は、高輝度でも高効率を維持したときに実現することができる。寿命特性の向上は、ビフェニルまたはフェニルを含まないナフチルで置換されたアミンを含むことと比較して、「ナフチル−フェニル」で置換されたアミンを第１のホストとして含むことによって達成される。
【００１９】
式１中、Ａｒは、好ましくは、置換もしくは非置換（Ｃ６−Ｃ２０）アリール、より好ましくは、置換もしくは非置換フェニル、置換もしくは非置換ビフェニル、置換もしくは非置換ナフチルフェニル、または置換もしくは非置換フルオレニル、さらにより好ましくは、非置換フェニル、非置換ビフェニル、非置換ナフチルフェニル、またはジメチルで置換されたフルオレニルを表す。
【００２０】
式１中、Ｌ１は、好ましくは、置換もしくは非置換（Ｃ６−Ｃ２０）アリーレン、より好ましくは、置換もしくは非置換フェニレン、置換もしくは非置換ビフェニレン、置換もしくは非置換ナフチレン、置換もしくは非置換ナフチルフェニレン、置換もしくは非置換フェニルナフチレン、または置換もしくは非置換フルオレニレン、さらにより好ましくは、非置換フェニレン、非置換ビフェニレン、非置換ナフチレン、ジメチルで置換されたフルオレニレン、非置換ナフチルフェニレン、または非置換フェニルナフチレンを表す。
【００２１】
式１中、Ｒ１〜Ｒ１０は、好ましくは、各々独立して水素を表すか、あるいは、隣接する置換基（複数可）に連結されて、置換もしくは非置換の単環式もしくは多環式の（Ｃ３−Ｃ３０）芳香族環を形成してもよく、その炭素原子（複数可）は、窒素、酸素、及び硫黄から選択される少なくとも１個のヘテロ原子で置き換えられてもよく、置換もしくは非置換の単環式もしくは多環式の（Ｃ３−Ｃ３０）芳香族環は、非置換ベンゼン環、ジメチルで置換されたシクロペンタジエン環、ジメチルで置換されたインデン環、非置換ベンゾチオフェン環、または非置換ベンゾフラン環であってもよい。
【００２２】
式２中、Ｍａは、好ましくは、置換もしくは非置換窒素含有（５〜２０員）ヘテロアリール、より好ましくは、置換もしくは非置換トリアジニル、置換もしくは非置換ピリミジニル、置換もしくは非置換ピリジル、置換もしくは非置換キナゾリニル、置換もしくは非置換キノキサリニル、置換もしくは非置換ジベンゾキノキサリニル、または置換もしくは非置換キノリル、さらにより好ましくは、置換トリアジニル、置換ピリミジニル、置換ピリジル、置換キナゾリニル、置換キノキサリニル、非置換ジベンゾキノキサリニル、または置換キノリルを表す。
【００２３】
式２中、Ｌ２は、好ましくは、単結合、置換もしくは非置換窒素含有（５〜１５員）ヘテロアリーレン、または置換もしくは非置換（Ｃ６−Ｃ１８）アリーレン、より好ましくは、単結合、置換もしくは非置換フェニレン、置換もしくは非置換ビフェニレン、置換もしくは非置換ナフチレン、置換もしくは非置換カルバゾリレン、または置換もしくは非置換ピリジレン、さらにより好ましくは、単結合、置換フェニレン、非置換ビフェニレン、非置換ナフチレン、非置換カルバゾリレン、または非置換ピリジレンを表す。
【００２４】
式２中、Ｒ１１及びＲ１２は、好ましくは、各々独立して、水素または置換もしくは非置換（Ｃ６−Ｃ２０）アリール、より好ましくは、各々独立して、水素、非置換フェニル、または非置換ナフチルを表す。
【００２５】
本明細書において、「（Ｃ１−Ｃ３０）アルキル」は、炭素原子の数が好ましくは１〜２０個、より好ましくは１〜１０個である鎖を構成する１〜３０個の炭素原子を有する直鎖または分岐鎖アルキルを意図し、メチル、エチル、ｎ−プロピル、イソプロピル、ｎ−ブチル、イソブチル、ｔｅｒｔ−ブチル等を含み、「（Ｃ２−Ｃ３０）アルケニル」は、炭素原子の数が好ましくは２〜２０個、より好ましくは２〜１０個である鎖を構成する２〜３０個の炭素原子を有する直鎖または分岐鎖アルケニルを意図し、ビニル、１−プロペニル、２−プロペニル、１−ブテニル、２−ブテニル、３−ブテニル、２−メチルブト−２−エニル等を含み、「（Ｃ２−Ｃ３０）アルキニル」は、炭素原子の数が好ましくは２〜２０個、より好ましくは２〜１０個である鎖を構成する２〜３０個の炭素原子を有する直鎖または分岐鎖アルキニルを意図し、エチニル、１−プロピニル、２−プロピニル、１−ブチニル、２−ブチニル、３−ブチニル、１−メチルペント−２−イニル等を含み、「（Ｃ３−Ｃ３０）シクロアルキル」は、炭素原子の数が好ましくは３〜２０個、より好ましくは３〜７個である３〜３０個の環骨格炭素原子を有する単環式もしくは多環式の炭化水素であり、シクロプロピル、シクロブチル、シクロペンチル、シクロヘキシル等を含み、「（３〜７員）ヘテロシクロアルキル」は、Ｂ、Ｎ、Ｏ、Ｓ、Ｓｉ、及びＰ、好ましくはＯ、Ｓ、及びＮから選択される少なくとも１個のヘテロ原子を含む３〜７個、好ましくは５〜７個の環骨格原子を有するシクロアルキルであり、テトラヒドロフラン、ピロリジン、チオラン、テトラヒドロピラン等を含み、「（Ｃ６−Ｃ３０）アリール（アリーレン）」は、炭素原子の数が好ましくは６〜２０個、より好ましくは６〜１５個である６〜３０個の環骨格炭素原子を有する芳香族炭化水素から誘導された単環式環または縮合環であり、フェニル、ビフェニル、テルフェニル、ナフチル、フルオレニル、フェナントレニル、アントラセニル、インデニル、トリフェニレニル、ピレニル、テトラセニル、ペリレニル、クリセニル、ナフタセニル、フルオランテニル等を含み、「（３〜３０員）ヘテロアリール」は、Ｂ、Ｎ、Ｏ、Ｓ、Ｓｉ、及びＰからなる群から選択される少なくとも１個、好ましくは１〜４個のヘテロ原子を含む３〜３０個の環骨格原子、好ましくは３〜２０個の環骨格原子、より好ましくは３〜１５個の環骨格原子を有するアリールであり、単環式環、または少なくとも１個のベンゼン環で縮合した縮合環であってもよく、部分的に飽和していてもよく、単結合（複数可）を介して少なくとも１個のヘテロアリールまたはアリール基をヘテロアリール基に連結することにより形成されるものであってもよく、フリル、チオフェニル、ピロリル、イミダゾリル、ピラゾリル、チアゾリル、チアジアゾリル、イソチアゾリル、イソオキサゾリル、オキサゾリル、オキサジアゾリル、トリアジニル、テトラジニル、トリアゾリル、テトラゾリル、フラザニル、ピリジル、ピラジニル、ピリミジニル、ピリダジニル等を含む単環式環型ヘテロアリールと、ベンゾフラニル、ベンゾチオフェニル、イソベンゾフラニル、ジベンゾフラニル、ジベンゾチオフェニル、ベンゾイミダゾリル、ベンゾチアゾリル、ベンゾイソチアゾリル、ベンゾイソオキサゾリル、ベンゾオキサゾリル、イソインドリル、インドリル、インダゾリル、ベンゾチアジアゾリル、キノリル、イソキノリル、シノリニル、キナゾリニル、キノキサリニル、カルバゾリル、フェノキサジニル、フェナントリジニル、ベンゾジオキソリル等を含む縮合環型ヘテロアリールと、を含み、「窒素含有５〜１８員ヘテロアリール（アリーレン）」は、ヘテロ原子として少なくとも１個の、好ましくは１〜４個の窒素を含有する、５〜１８個の環骨格原子、好ましくは５〜１７個の環骨格原子、より好ましくは５〜１５個の環骨格原子を有するアリール基を示し、単環式環、または少なくとも１個のベンゼン環で縮合された縮合環であってもよく、部分的に飽和されていてもよく、単結合（複数可）を介して少なくとも１個のヘテロアリールまたはアリール基をヘテロアリール基に連結することにより形成されるものであってもよく、ピロリル、イミダゾリル、ピラゾリル、トリアジニル、テトラジニル、トリアゾリル、テトラゾリル、ピリジル、ピラジニル、ピリミジニル、ピリダジニル等の単環式環型ヘテロアリールと、ベンゾイミダゾリル、イソインドリル、インドリル、インダゾリル、ベンゾチアジアゾリル、キノリル、イソキノリル、シンノリニル、キナゾリニル、キノキサリニル、カルバゾリル、フェナントリジニル等の縮合環型ヘテロアリールと、を含む。さらに、「ハロゲン」は、Ｆ、Ｃｌ、Ｂｒ、及びＩを含む。
【００２６】
本明細書において、「置換もしくは非置換」という表現における「置換」とは、ある特定の官能基中の水素原子が別の原子または基、すなわち置換基で置き換えられることを意味する。式１及び２の置換アルキル、置換アルケニル、置換アルキニル、置換シクロアルキル、置換シクロアルケニル、置換ヘテロシクロアルキル、置換アリール（アリーレン）、置換ヘテロアリール（アリーレン）、置換トリアルキルシリル、置換トリアリールシリル、置換ジアルキルアリールシリル、置換モノもしくはジアリールアミノ、及び置換単環式もしくは多環式の脂環式もしくは芳香族環の置換基は、各々独立して、重水素、ハロゲン、シアノ、カルボキシル、ニトロ、ヒドロキシル、（Ｃ１−Ｃ３０）アルキル、ハロ（Ｃ１−Ｃ３０）アルキル、（Ｃ２−Ｃ３０）アルケニル、（Ｃ２−Ｃ３０）アルキニル、（Ｃ１−Ｃ３０）アルコキシ、（Ｃ１−Ｃ３０）アルキルチオ、（Ｃ３−Ｃ３０）シクロアルキル、（Ｃ３−Ｃ３０）シクロアルケニル、（３〜７員）ヘテロシクロアルキル、（Ｃ６−Ｃ３０）アリールオキシ、（Ｃ６−Ｃ３０）アリールチオ、非置換もしくは（Ｃ６−Ｃ３０）アリールで置換された（３〜３０員）ヘテロアリール、非置換もしくは（３〜３０員）ヘテロアリールで置換された（Ｃ６−Ｃ３０）アリール、トリ（Ｃ１−Ｃ３０）アルキルシリル、トリ（Ｃ６−Ｃ３０）アリールシリル、ジ（Ｃ１−Ｃ３０）アルキル（Ｃ６−Ｃ３０）アリールシリル、（Ｃ１−Ｃ３０）アルキルジ（Ｃ６−Ｃ３０）アリールシリル、アミノ、モノもしくはジ（Ｃ１−Ｃ３０）アルキルアミノ、モノもしくはジ（Ｃ６−Ｃ３０）アリールアミノ、（Ｃ１−Ｃ３０）アルキル（Ｃ６−Ｃ３０）アリールアミノ、（Ｃ１−Ｃ３０）アルキルカルボニル、（Ｃ１−Ｃ３０）アルコキシカルボニル、（Ｃ６−Ｃ３０）アリールカルボニル、ジ（Ｃ６−Ｃ３０）アリールボロニル、ジ（Ｃ１−Ｃ３０）アルキルボロニル、（Ｃ１−Ｃ３０）アルキル（Ｃ６−Ｃ３０）アリールボロニル、（Ｃ６−Ｃ３０）アリール（Ｃ１−Ｃ３０）アルキル、及び（Ｃ１−Ｃ３０）アルキル（Ｃ６−Ｃ３０）アリールからなる群から選択される少なくとも１つである。
【００２７】
式１の第１のホスト化合物は、以下の化合物からなる群から選択され得るが、これらに限定されない。
【００２８】
【化３−１】
2018521506.tif 000005
【００２９】
【化３−２】
2018521506.tif 000006
【００３０】
【化３−３】
2018521506.tif 000007
【００３１】
【化３−４】
2018521506.tif 000008
【００３２】
式２の第２のホスト化合物は、以下の化合物からなる群から選択され得るが、これらに限定されない。
【００３３】
【化４−１】
2018521506.tif 000009
【００３４】
【化４−２】
2018521506.tif 000010
【００３５】
【化４−３】
2018521506.tif 000011
【００３６】
【化４−４】
2018521506.tif 000012
【００３７】
本開示の有機電界発光デバイスは、アノード、カソード、及びアノードとカソードとの間に配置された少なくとも１つの発光層を備え、発光層はホスト及びリン光ドーパントを含み、ホストは複数のホスト化合物を含み、式１に表される複数のホスト化合物のうちの少なくとも第１のホスト化合物は、ナフチル−フェニル及びアリールで置換されたアミン−カルバゾール構造を有し、窒素含有ヘテロアリールを含むジ−Ｃ−ベンゾカルバゾール構造を有する第２の化合物は、式２に表される。
【００３８】
発光層は、光が放射される層を示し、単層または２つ以上の層が蒸着された多層であり得る。ホスト化合物及びドーパント化合物の総量に基づくドーパント化合物のドーピング量が２０重量％未満であることが望ましい。
【００３９】
本開示の有機電界発光デバイスに含まれるドーパントは、好ましくは少なくとも１つのリン光ドーパントである。本開示の有機電界発光デバイスのためのリン光ドーパント材料は、限定されるものではないが、好ましくは、イリジウム（Ｉｒ）、オスミウム（Ｏｓ）、銅（Ｃｕ）、及びプラチナ（Ｐｔ）の金属化錯体化合物から選択され得、より好ましくは、イリジウム（Ｉｒ）、オスミウム（Ｏｓ）、銅（Ｃｕ）、及びプラチナ（Ｐｔ）のオルト金属化錯体化合物から選択され得、さらにより好ましくは、オルト金属化イリジウム錯体化合物から選択され得る。
【００４０】
リン光ドーパントは、好ましくは、以下の式１０１〜１０３で表される化合物から選択され得る。
【００４１】
【化５】
2018521506.tif 000013
【００４２】
式中、Ｌは、以下の構造から選択され、
【００４３】
【化６】
2018521506.tif 000014
【００４４】
Ｒ１００は、水素または置換もしくは非置換（Ｃ１−Ｃ３０）アルキルを表し、Ｒ１０１〜Ｒ１０９及びＲ１１１〜Ｒ１２３は、各々独立して、水素、重水素、ハロゲン、非置換もしくは重水素もしくはハロゲン、シアノで置換された（Ｃ１−Ｃ３０）アルキル、置換もしくは非置換（Ｃ１−Ｃ３０）アルコキシ、置換もしくは非置換（Ｃ３−Ｃ３０）シクロアルキル、または置換もしくは非置換（Ｃ６−Ｃ３０）アリールを表し、Ｒ１０６〜Ｒ１０９は、隣接する置換基（複数可）に連結されて、置換もしくは非置換の単環式もしくは多環式の（Ｃ３−Ｃ３０）脂環式もしくは（ヘテロ）芳香族環、例えばジベンゾフランを形成してもよく、Ｒ１２０〜Ｒ１２３は、隣接する置換基（複数可）に連結されて、置換もしくは非置換の単環式もしくは多環式の（Ｃ３−Ｃ３０）脂環式もしくは芳香族環、例えばキノリンを形成してもよく、Ｒ１２４〜Ｒ１２７は、各々独立して、水素、重水素、ハロゲン、置換もしくは非置換（Ｃ１−Ｃ３０）アルキル、または置換もしくは非置換（Ｃ６−Ｃ３０）アリールを表し、Ｒ１２４〜Ｒ１２７がアリールである場合、Ｒ１２４〜Ｒ１２７の隣接する置換基は、互いに連結されて、置換もしくは非置換の単環式もしくは多環式の（Ｃ３−Ｃ３０）脂環式もしくは（ヘテロ）芳香族環、例えばフルオレン、ジベンゾチオフェン、またはジベンゾフランを形成してもよく、Ｒ２０１〜Ｒ２１１は、各々独立して、水素、重水素、ハロゲン、非置換もしくは重水素もしくはハロゲンで置換された（Ｃ１−Ｃ３０）アルキル、または非置換もしくは重水素もしくはアルキルで置換された（Ｃ６−Ｃ３０）アリールを表し、Ｒ２０８〜Ｒ２１１は、隣接する置換基（複数可）に連結されて、置換もしくは非置換の単環式もしくは多環式の（Ｃ３−Ｃ３０）脂環式もしくは芳香族もしくはヘテロ芳香族環、例えばフルオレン、ジベンゾチオフェン、またはジベンゾフランを形成してもよく、ｒ及びｓは、各々独立して、１〜３の整数を表し、ｒまたはｓが２以上の整数である場合、Ｒ１００の各々は、同じであっても異なってもよく、ｅは、１〜３の整数を表す。
【００４５】
具体的には、リン光ドーパント材料は、以下を含む。
【００４６】
【化７−１】
2018521506.tif 000015
【００４７】
【化７−２】
2018521506.tif 000016
【００４８】
【化７−３】
2018521506.tif 000017
【００４９】
【化７−４】
2018521506.tif 000018
【００５０】
本開示の有機電界発光デバイスは、有機層にアリールアミン系化合物及びスチリルアリールアミン系化合物からなる群から選択される少なくとも１つの化合物をさらに含み得る。
【００５１】
また、本開示の有機電界発光デバイスにおいて、有機層は、周期表の第１族金属、第２族金属、第４周期遷移金属、第５周期遷移金属、ランタニド、及びｄ軌道遷移元素有機金属からなる群から選択される少なくとも１つの金属、または金属を含む少なくとも１つの錯体化合物をさらに含み得る。
【００５２】
好ましくは、本開示の有機電界発光デバイスにおいて、カルコゲニド層、金属ハロゲン化物層、及び金属酸化物層から選択される少なくとも１つの層（以下、「表面層」）が、一方の電極の内面または両方の電極の内面（複数可）に設置され得る。具体的には、シリコンまたはアルミニウムのカルコゲニド（酸化物を含む）層が、好ましくは、電界発光媒体層のアノード表面に設置され、金属ハロゲン化物層または金属酸化物層が、好ましくは、電界発光媒体層のカソード表面に設置される。そのような表面層は、有機電界発光デバイスに動作安定性を提供する。好ましくは、カルコゲニドは、ＳｉＯＸ（１≦Ｘ≦２）、ＡｌＯＸ（１≦Ｘ≦１．５）、ＳｉＯＮ、ＳｉＡｌＯＮ等を含み、金属ハロゲン化物は、ＬｉＦ、ＭｇＦ２、ＣａＦ２、希土類金属フッ化物等を含み、金属酸化物は、Ｃｓ２Ｏ、Ｌｉ２Ｏ、ＭｇＯ、ＳｒＯ、ＢａＯ、ＣａＯ等を含む。
【００５３】
アノードと発光層との間に、正孔注入層、正孔輸送層、電子阻止層、またはこれらの組み合わせが配置され得る。正孔注入層は、アノードから正孔輸送層もしくは電子阻止層への正孔注入エネルギー障壁（または正孔注入電圧）を下げるために、２つ以上の層で構成され得る。層の各々は、２つ以上の化合物を含み得る。正孔輸送層または電子阻止層は、２つ以上の層で構成され得る。
【００５４】
発光層とカソードとの間に、電子緩衝層、正孔阻止層、電子輸送層、電子注入層、またはこれらの組み合わせが配置され得る。電子緩衝層は、電子の注入を制御し、発光層と電子注入層との間の界面特性を改善するために、２つ以上の層で構成され得る。層の各々は、２つ以上の化合物を含み得る。正孔阻止層または電子輸送層は、２つ以上の層で構成され得、層の各々は、２つ以上の化合物を含み得る。
【００５５】
本開示の有機電界発光デバイスにおいて、電子輸送化合物と還元性ドーパントの混合領域、または正孔輸送化合物と酸化性ドーパントの混合領域が、一対の電極の少なくとも１つの表面に設置され得る。この場合、電子輸送化合物が還元されてアニオンになり、それ故に混合領域から電界発光媒体までの電子の注入及び輸送が容易になる。さらに、正孔輸送化合物が酸化されてカチオンになり、それ故に混合領域から電界発光媒体までの正孔の注入及び輸送が容易になる。好ましくは、酸化性ドーパントとしては、様々なルイス酸及び受容体化合物が挙げられ、還元性ドーパントとしては、アルカリ金属、アルカリ金属化合物、アルカリ土類金属、希土類金属、及びこれらの混合物が挙げられる。還元性ドーパント層を電荷発生層として用いて、２つ以上の発光層を有し、かつ白色光を放出する電界発光デバイスを調製することができる。
【００５６】
本開示の有機電界発光デバイスの各層を形成するために、真空蒸着、スパッタリング、プラズマめっき法、イオンめっき法等の乾式膜形成法、またはスピンコーティング法、ディップコーティング法、及びフローコーティング法等の湿式膜形成法が使用され得る。本開示の第１のホスト化合物及び第２のホスト化合物は、同時蒸着または混合物蒸着によって膜形成されてもよい。
【００５７】
湿式膜形成法を使用する場合、各層を形成する材料を任意の好適な溶媒、例えば、エタノール、クロロホルム、テトラヒドロフラン、ジオキサン等中に溶解または拡散することにより、薄い膜が形成され得る。この溶媒は、各層を形成する材料を溶解または拡散させることができ、かつ膜形成能力に問題のない、任意の溶媒であり得る。
【００５８】
また、本開示の有機電界発光デバイスは、表示デバイスまたは照明デバイスの製造に使用することができる。
【００５９】
以下、本開示のホスト化合物を含むデバイスの発光特性を、以下の実施例を参照して詳細に説明する。
【００６０】
［デバイス実施例１−１］ホストとしての本開示の第１のホスト化合物及び第２のホスト化合物の同時蒸着によるＯＬＥＤデバイスの製造
本開示の複数のホスト化合物を含むＯＬＥＤデバイスを、以下のように製造した。有機電界発光デバイス（ＯＬＥＤ）（Ｇｅｏｍａｔｅｃ）用のガラス基板上の透明電極インジウムスズ酸化物（ＩＴＯ）薄膜（１０Ω／ｓｑ）を、アセトン、エタノール、及び蒸留水での連続超音波洗浄に供し、次いで、イソプロパノール中で保管した。その後、ＩＴＯ基板を真空蒸着装置の基板ホルダ上に載置した。化合物ＨＩＬを真空蒸着装置のセル内へ導入し、次いで、装置のチャンバ内の圧力を１０−６トルに制御し、電流をセルに印加することにより蒸着させ、それにより、９０ｎｍの厚さを有する第１の正孔注入層をＩＴＯ基板上に形成した。その後、次いで、化合物ＨＩＴＬを真空蒸着装置の別のセル内へ導入し、電流をセルに印加することにより蒸着させ、それにより、５ｎｍの厚さを有する第２の正孔注入層を第１の正孔注入層上に形成した。化合物ＨＴＬ１を真空蒸着装置の１つのセル内へ導入し、電流をセルに印加することにより蒸着させ、それにより、１０ｎｍの厚さを有する第１の正孔輸送層を第２の正孔注入層上に形成した。次いで、以下の表１に示される化合物ＨＴＬ（化合物ＨＴＬ５）を真空蒸着装置の別のセル内へ導入し、電流をセルに印加することにより蒸着させ、それにより、６０ｎｍの厚さを有する第２の正孔輸送層を第１の正孔輸送層上に形成した。正孔注入層及び正孔輸送層を形成した後に、次いで、発光層を、以下のように蒸着させた。ホスト材料として、以下の表１に示される第１のホスト化合物及び第２のホスト化合物を、真空蒸着装置の２つのセル内へそれぞれ導入した。化合物Ｄ−７１を、ドーパントとして別のセル内へ導入した。２つのホスト化合物を同じ１：１の比率で蒸着させた一方、ホスト及びドーパントの総量に基づいて２重量％のドーピング量でドーパントが蒸着されて、第２の正孔輸送層上に４０ｎｍの厚さを有する発光層を形成するように、ドーパントをホスト化合物とは異なる比率で蒸着させた。次に、化合物ＥＴＬ及び化合物ＥＩＬを、真空蒸着装置の別の２つのセル上で、１：１の割合で蒸発させて、３５ｎｍの厚さを有する電子輸送層を発光層上に形成した。電子輸送層上に２ｎｍの厚さを有する化合物ＥＩＬを電子注入層として蒸着させた後、次いで、８０ｎｍの厚さを有するＡｌカソードを別の真空蒸着装置により電子注入層上に蒸着させた。このように、ＯＬＥＤデバイスを製造した。
【００６１】
以下の表１中の駆動電圧は、１，０００ニットの輝度で測定した。ロールオフは、１，０００ニット及び５，０００での効率の差を表し、すなわち「ロールオフ＝Δ効率（１，０００ニット−５，０００ニット）＝１，０００ニットの輝度での効率−５，０００ニットの輝度での効率」であり、これは、輝度が増加するにつれて効率がどれほど低下するかを示す。より小さいロールオフ値が好ましい。寿命は、一定温度及び湿度を維持するシステムにおいて、５，０００ニット及び定電流での輝度が１００％から９７％に低減されるのにかかる時間である。
【００６２】
【化８】
2018521506.tif 000019
【００６３】
［デバイス実施例１−２、１−３、２−１、３−１〜３−６、４−１、５−１、７−１、及び７−２、ならびに比較例１−１、２−１、３−１、４−１、５−１、及び７−１のＯＬＥＤデバイスの製造］
ＯＬＥＤデバイスを、表１に示される化合物のみを第１のホスト、第２のホスト、及び化合物ＨＴＬとして使用したことを除いて、デバイス実施例１−１と同じ様式で製造した。
【００６４】
［デバイス実施例８−１、９−１、１０−１、１０−２、１２−１、１３−１、及び１４−１、ならびに比較実施例８−１、９−１、１０−１、１２−１、１３−１、及び１４−１のＯＬＥＤデバイスの製造］
ＯＬＥＤデバイスを、表１に示される化合物のみを第１のホスト、第２のホスト、及び化合物ＨＴＬとして使用し、８０ｎｍの厚さを有する第１の正孔注入層（ＨＩＬ）を形成し、３０ｎｍの厚さを有する電子輸送層（ＥＴＬ）を形成し、かつドーピング量を３重量％に変更したことを除いて、デバイス実施例１−１と同じ様式で製造した。
【００６５】
【表１−１】
2018521506.tif 000020
【００６６】
【表１−２】
2018521506.tif 000021
【００６７】
［デバイス実施例１５−１〜１５−６及び比較実施例１５−１のＯＬＥＤデバイスの製造］
ＯＬＥＤデバイスを、表２に示される化合物のみを第１のホスト、第２のホスト、及び化合物ＨＴＬとして使用し、化合物Ｄ−１３４をドーパントとして使用したことを除いて、デバイス実施例１−１と同じ様式で製造した。寿命は、５，０００ニット及び定電流での輝度が１００％から９９％に低減されるのにかかる時間である。
【００６８】
【表２】
2018521506.tif 000022
【００６９】
本開示の有機電界発光デバイスは、複数のホスト化合物を含む発光層及びリン光ドーパントを含み、複数のホスト化合物のうちの少なくとも第１のホスト化合物は、ナフチル−フェニル及びアリールで置換されたアミン−カルバゾール構造を有し、第２のホスト化合物は、特定の窒素含有ヘテロアリールを含むジ−Ｃ−ベンゾカルバゾール構造を有する。上記の構造を有することにより、高輝度で高効率が維持され、従来のデバイスと比較して寿命が高度に向上していることがわかる。
【国際調査報告】
2018521506.tif 000034
2018521506.tif 000035
2018521506.tif 000036